(57)【要約】【課題】  光沢のある平滑な調理面を有し、しかも内部構造を隠蔽することが可能な調理器用トッププレートを提供する。【解決手段】  電磁誘導加熱装置、或いはさらに赤外線加熱装置を備えた調理器のトッププレートとして用いられ、低膨張透明結晶化ガラス板からなる調理器用トッププレートであって、低膨張透明結晶化ガラス板１の調理面側の一部又は全部に緻密な無機顔料層からなる装飾層３が形成され、加熱装置側の一部又は全部に多孔質の無機顔料層からなる遮光層２が形成されてなることを特徴とする。さらに前記遮光層には発光ダイオード表示領域を形成するための未形成部分が設けられてなる。【選択図】図１
2007165332.tif 000002
【特許請求の範囲】
【請求項１】
電磁誘導加熱装置を備えた調理器のトッププレートとして用いられ、低膨張透明結晶化ガラス板からなる調理器用トッププレートであって、低膨張透明結晶化ガラス板の調理面側に緻密な無機顔料層からなる装飾層が形成され、加熱装置側に多孔質の無機顔料層からなる遮光層が形成されてなり、前記遮光層には発光ダイオード表示領域を形成するための未形成部分が設けられてなることを特徴とする調理器用トッププレート。
【請求項２】
電磁誘導加熱装置及び赤外線加熱装置を備えた調理器のトッププレートとして用いられ、低膨張透明結晶化ガラス板からなる調理器用トッププレートであって、低膨張透明結晶化ガラス板の調理面側に緻密な無機顔料層からなる装飾層が形成され、加熱装置側に多孔質の無機顔料層からなる遮光層が形成されてなり、前記遮光層には発光ダイオード表示領域を形成するための未形成部分が設けられてなることを特徴とする調理器用トッププレート。
【発明の詳細な説明】
【技術分野】
【０００１】
本発明は、電磁誘導加熱装置を備えた調理器のトッププレートに関するものである。
【背景技術】
【０００２】
電気調理器の加熱系には、ラジエントヒーターや、高出力タイプで知られるハロゲンヒーターなどの赤外線加熱装置や、インダクションヒーター（ＩＨ）を用いた電磁誘導加熱装置が用いられている。
【０００３】
従来、赤外線加熱装置を備えた調理器のトッププレートには、可視光を遮断して赤外光を透過する濃色結晶化ガラス板が利用されている。可視光の遮断は、常温時に加熱装置等の内部構造を見えにくくすることや、ハロゲンヒーターからの強力な可視発光を軽減し、眩しくないようにするためである。なおこの種の調理器は、赤熱したヒーター部が濃色結晶化ガラス板を通して視認できるため、それを加熱時の目印としている。
【０００４】
一方、近年インダクションヒーター（ＩＨ）を用いた電磁誘導加熱による電磁調理器が普及しつつある。
【０００５】
電磁誘導加熱装置を備えた調理器は、赤外線加熱装置のように可視光の発生をともなわないため、加熱時の目印となるヒーター部の点灯がない。そこで電磁調理器では、発光ダイオードなどを用いて電磁加熱パワーを別途表示するようになってきている。この加熱パワー表示体は、調理器の側部に設けられるものもあるが、加熱部の近傍に設置してトッププレートを通して加熱パワーを確認できるものが主流となりつつある。ところが発光ダイオードの光は、従来の赤外線加熱ヒーターから発せられる光ほど強くないため濃色結晶化ガラス板ではダイオードの光が目立たず、見にくいという難点がある。そこでこのようなトッププレートには、透明結晶化ガラス板が用いられつつある。
【特許文献１】特開平１０−２７３３４２号公報
【特許文献２】特開平９−２３８８４１号公報
【発明の開示】
【発明が解決しようとする課題】
【０００６】
透明結晶化ガラス板を調理器用トッププレートとして用いる場合、意匠上の理由により、トッププレート下部にある加熱装置等の内部構造を隠す必要がある。そのため、透明結晶化ガラス板には、発光ダイオードなどの表面箇所を除き、全域に遮光層を塗布する必要がある。更にトッププレートには、この遮光層に加えてヒーター箇所や注意書きを示す装飾層が必要であるが、一般的手法により調理面側に遮光層を塗布し、その上に装飾層を重ね塗りすると、塗布層の厚みが増して基板との間に生じる熱膨張差による応力が過大となりクラックや剥離の問題が生じる。
【０００７】
これについては、遮光層を多孔質にしてクラックを防止する方法があるが、この場合、光沢がなくなり意匠上好ましくない、平滑でないため洗浄性が悪くなるといった欠点がある。また、多孔質膜は調理器具等の接触による磨耗損傷が激しくなって好ましくない。
【０００８】
本発明の目的は、光沢のある平滑な調理面を有し、しかも内部構造を隠蔽することが可能な調理器用トッププレートを提供することである。
【課題を解決するための手段】
【０００９】
本発明の調理器用トッププレートは、電磁誘導加熱装置を備えた調理器のトッププレートとして用いられ、低膨張透明結晶化ガラス板からなる調理器用トッププレートであって、低膨張透明結晶化ガラス板の調理面側の一部又は全部に緻密な無機顔料層からなる装飾層が形成され、加熱装置側の一部又は全部に多孔質の無機顔料層からなる遮光層が形成されてなることを特徴とする。さらに前記遮光層には発光ダイオード表示領域を形成するための未形成部分が設けられてなる。
【００１０】
また本発明の調理器用トッププレートは、電磁誘導加熱装置及び赤外線加熱装置を備えた調理器のトッププレートとして用いられ、低膨張透明結晶化ガラス板からなる調理器用トッププレートであって、低膨張透明結晶化ガラス板の調理面側の一部又は全部に緻密な無機顔料層からなる装飾層が形成され、加熱装置側の一部又は全部に多孔質の無機顔料層からなる遮光層が形成されてなることを特徴とする。さらに前記遮光層には発光ダイオード表示領域を形成するための未形成部分が設けられてなる。
【発明の効果】
【００１１】
本発明の調理器用トッププレートは、内部構造を十分に隠蔽できるとともに調理面は光沢のある平滑な表面を有しており、意匠的に優れるのみならず、洗浄性も良好である。さらに発光ダイオード表示領域を形成するための未形成部分が設けられている。それゆえ電磁誘導加熱装置、或いはさらに赤外線加熱装置を備えた調理器のトッププレートとして好適である。
【発明を実施するための最良の形態】
【００１２】
本発明では、トッププレートの調理面側（表側）と加熱装置側（裏側）の塗布層の機能を分離し、表側に装飾層、裏側に遮光層を形成することによって、光沢のある平滑な調理面を有し、しかも内部構造を十分に隠蔽することができる。
【００１３】
トッププレートの裏側に、遮光層として多孔質の無機顔料層を形成することにより、擦れによる剥離、重ね塗りによるクラック等の問題を回避することができ、かつ内部構造を十分に隠蔽することができる。
【００１４】
一方、トッププレートの表側には、光沢のある平滑な面が求められる。一般に透明結晶化ガラス板は、本来これらの特性を十分に満足するものであるため、装飾層の形成領域を極少にする方が好ましい。本発明では遮光層を裏側に塗布しているので、表側の装飾層を極少にすることができる。さらに、装飾層は光沢を有するとともに平滑であることが要求されるので、本発明では緻密な無機顔料層を採用している。
【００１５】
装飾層を構成する無機顔料層は、無機顔料とガラスからなる。緻密な層を形成するためにガラスの割合が５０質量％以上であることが好ましい。また遮光層を構成する無機顔料層は、無機顔料とガラスからなり、多孔質の無機顔料層を形成するためにガラスの割合が５０質量％以下であることが好ましい。
【００１６】
無機顔料粉末としては、ＴｉＯ2、ＺｒＯ2、ＺｒＳｉＯ4等の白色顔料の他、Ｃｏ−Ａｌ−Ｚｎ系、Ｃｏ−Ａｌ−Ｓｉ系、Ｃｏ−Ａｌ−Ｔｉ系の青色顔料、Ｃｏ−Ａｌ−Ｃｒ系、Ｃｏ−Ｎｉ−Ｔｉ−Ｚｎ系の緑色顔料、Ｔｉ−Ｓｂ−Ｃｒ系、Ｔｉ−Ｎｉ系の黄色顔料、Ｃｏ−Ｓｉ系の赤色顔料、Ｔｉ−Ｆｅ−Ｚｎ系、Ｆｅ−Ｚｎ系、Ｆｅ−Ｎｉ−Ｃｒ系、Ｚｎ−Ｆｅ−Ｃｒ−Ａｌ系の茶色顔料、Ｃｕ−Ｃｒ系、Ｃｕ−Ｃｒ−Ｆｅ系、Ｃｕ−Ｃｒ−Ｍｎ系の黒色顔料などを用いることができる。
【００１７】
ガラス粉末としては、Ｂ2Ｏ3−ＳｉＯ2系、Ｎａ2Ｏ−ＣａＯ−ＳｉＯ2系、Ｌｉ2Ｏ−Ａｌ2Ｏ3−ＳｉＯ2系、ＺｎＯ−Ａｌ2Ｏ3−Ｐ2Ｏ5系等のガラスが使用できる。
【００１８】
塗布層の厚みは、装飾層、遮光層とも０．１〜５０μｍ、特に０．２〜４０μｍであることが好ましい。厚みが０．１μｍ以上であれば、装飾や加熱装置を隠すための可視光遮蔽を十分に行うことができる。また、５０μｍ以下であれば、塗布層の剥離、コストアップ、結晶化ガラス板を再溶融してリサイクルする際の不純物増加によるガラス着色、といった問題が生じ難くなる。
【００１９】
裏側の遮光層には、発光ダイオード表示領域を形成するための未形成部分が設けられている。例えば加熱部分周辺に発光ダイオード表示領域を形成するための未形成部分を設けることができる。
【００２０】
本発明における透明結晶化ガラス板は、無色の透明低膨張結晶化ガラスであることが好ましいが、本発明の目的が達成されるのであれば有色の透明結晶化ガラスでも差し支えない。結晶化ガラス板は、加熱、冷却が繰り返されるため、低膨張であることが求められ、特に３０〜７５０℃における平均線熱膨張係数が−１０〜＋３０×１０-7／℃、特に−１０〜＋２０×１０-7／℃の範囲にあるものを使用することが望ましい。熱膨張係数が上記範囲内にあれば、加熱時にトッププレート内部の温度分布により膨張差で割れることがない。この条件を満たす結晶化ガラスとして、例えば日本電気硝子株式会社製Ｎ−０がある。
【００２１】
本発明の調理器用トッププレートは、次のようにして作製される。まず所定のサイズに成形、加工された低膨張透明結晶化ガラス板を用意する。また無機顔料とガラス粉末とを所定の割合で混合した混合粉末をペースト化し、遮光層用ペーストを作製する。次いで結晶化ガラス板の加熱装置側（裏側）に遮光層用ペーストを例えばスクリーン印刷等の方法で印刷し、乾燥後、焼成して遮光層を形成する。さらに、無機顔料とガラス粉末とを所定の割合で混合した混合粉末をペースト化し、装飾層用ペーストを作製する。次いで調理面側（表側）にこのペーストを印刷し、乾燥焼成して、装飾層を形成する。このようにして、本発明の調理器用トッププレートを得ることができる。なお、先に表側の装飾層を形成した後、裏側の遮光層を形成してもよい。
【００２２】
本発明のトッププレートは、電磁誘導加熱装置と赤外線加熱装置を具備した調理器のトッププレートとしても使用することができる。
【００２３】
赤外線加熱装置を有する調理器の場合、トッププレートの赤外線加熱部分の赤外線透過率が高いことが求められる。それゆえ遮光層の赤外線透過率を高めるために、赤外線加熱部分の無機顔料層の印刷密度を低くするか、膜厚を薄くすることが好ましい。また無機顔料層に代えて、赤外線透過率の高いラスター層を形成してもよい。
【００２４】
印刷密度を低くする場合、赤外線加熱部分の印刷密度は、電磁加熱部分の印刷密度の４０〜８０％、特に５０〜８０％であることが好ましい。赤外線加熱部分の印刷密度が電磁加熱部分の４０％以上であれば、加熱装置を完全に隠すための可視光遮蔽が可能となり、また印刷密度が８０％以下であれば、赤外線透過量が十分となり、高い調理性能が得られる。
【００２５】
赤外線加熱部分の印刷密度を低くする方法としては、例えば多数の開孔（無印刷部分）を設ける方法がある。開孔を形成する場合、赤外線加熱部分全体に均一に分布させることが望ましい。各開孔の大きさは、直径０．０５〜５ｍｍ程度、特に０．１〜３ｍｍ程度であることが好ましい。また１ｃｍ2当たり５〜５００個程度、特に１０〜５００個程度の開孔を形成することが好ましい。
【００２６】
膜厚を薄くする場合、電磁加熱部分の無機顔料層の１０〜５０％程度、特に１０〜４０％程度の厚みとすることが好適である。１０％以上であれば周囲とのコントラストが大きくならず、目立ちにくくなる。また５０％以下であれば赤外線透過量が多くなり、十分な調理性能が得られる。
【００２７】
ラスター層を形成する場合、Ａｕ、Ｐｔ、Ｐｄ、Ｒｈ、Ｂｉ、Ｓｎ、Ｎｉ、Ｆｅ、Ｃｒ、Ｔｉ、Ｃａ、Ｓｉ、Ｍｇなどの金属元素、及びそれらの複合体を含むものが使用可能である。特にＡｕ、Ｐｄ、Ｂｉ、Ｓｎ、Ｆｅ、Ｔｉ等を含むものが好適に使用できる。
【００２８】
ラスター層の厚みは平均０．１〜１０μｍ、特に０．１〜０．５μｍであることが好ましい。厚みが０．１μｍ以上であれば赤外線加熱装置を隠すための可視光遮蔽が可能となり、また１０μｍ以下であれば、コストアップや、結晶化ガラス板を再溶融してリサイクルする際に不純物が多くなりガラスが着色する、といった問題が生じ難くなる。
【実施例】
【００２９】
以下、実施例に基づいて本発明を説明する。
【００３０】
まず市販のＣｕ−Ｃｒ−Ｍｎ系黒色無機顔料とＢ2Ｏ3−ＳｉＯ2系ガラス粉末からなるフリットに、樹脂及び有機溶剤を添加して遮光層用ペーストを作製した。なお無機顔料粉末とガラス粉末の混合割合は、質量比で７：３とした。次に、このペーストを日本電気硝子株式会社製の透明結晶化ガラス板Ｎ−０（３０〜７５０℃の平均線熱膨張係数−４×１０-7／℃）の加熱装置側（裏側）にスクリーン印刷した。続いてペーストを１００〜１５０℃で１０〜２０分間乾燥させた後、８５０℃で３０分間焼成を行い、図１に示すように結晶化ガラス板１に遮光層２を形成した。このようにして形成される遮光層は、隣接する無機顔料同士がガラスにより接着一体化されるとともに、無機顔料間に独立又は連通した気孔が形成される。遮光層を膜厚計で測定したところ、厚みは５μｍであった。
【００３１】
調理面となるもう一方の面（表側）の装飾層形成は、以下のように準備した。ＴｉＯ2白色無機顔料とＢ2Ｏ3−ＳｉＯ2系ガラス粉末からなるフリットに、樹脂及び有機溶剤を添加して装飾層用ペーストを作製した。なお無機顔料粉末とガラス粉末の混合割合は、質量比で３：７とした。次に、遮光層が形成された面とは反対の面（表側）にこのペーストをスクリーン印刷した。続いてペーストを１００〜１５０℃で１０〜２０分間乾燥させた後、８５０℃で３０分間焼成を行い、結晶化ガラス板１に装飾層３を形成した。このようにして形成される装飾層は、ガラス中に無機顔料が分散しており、気孔を殆ど含まないものである。装飾層を膜厚計で測定したところ、厚みは５μｍであった。
【００３２】
得られたトッププレートについて、トッププレート裏側に形成された遮光層を観察したところ、クラックは見られなかった。また表側は光沢のある平滑な表面を呈していた。
【図面の簡単な説明】
【００３３】
【図１】本発明の調理器用トッププレートを示す説明図である。
【符号の説明】
【００３４】
１  低膨張透明結晶化ガラス板
２  遮光層
３  装飾層
【図１】
2007165332.tif 000003